(57)【要約】【課題】金型の製造コストの低減、金型の加熱冷却時間の短縮及び軽量化、成形品の表面性状の美麗化、並びに冷却・乾燥工程の時間短縮が可能なビーズ法発泡合成樹脂成形用金型を提供する。【解決手段】コア型２及びキャビティ型３からなる一対の金型１により形成される成形空間に熱可塑性樹脂の発泡ビーズを充填し、前記発泡ビーズを蒸気で加熱して融着させ、冷却及び乾燥して所要形状の発泡合成樹脂の成形品を得るビーズ法発泡合成樹脂成形に用いる前記金型１であって、削り出し及び／又は鋳造により形成された立体形状の金型１の所要箇所に、金型１の内外に連通して前記蒸気を通すための、切削加工又は除去加工で金型１自体に直接形成したスリット状の蒸気孔４，４，…を有する。スリット状の蒸気孔位置において、金型１の前記成形空間と反対側の面には、前記冷却を行う冷却水が滞留する窪みが無い。【選択図】図１
2018020573.tif 000002
【特許請求の範囲】
【請求項１】
コア型及びキャビティ型からなる一対の金型により形成される成形空間に熱可塑性樹脂の発泡ビーズを充填し、前記発泡ビーズを蒸気で加熱して融着させ、冷却及び乾燥して所要形状の発泡合成樹脂の成形品を得るビーズ法発泡合成樹脂成形に用いる前記金型であって、
削り出し及び／又は鋳造により形成された立体形状の前記金型の所要箇所に、前記金型の内外に連通して前記蒸気を通すための、前記金型自体に直接形成したスリット状の蒸気孔を有し、
前記スリット状の蒸気孔が、ツールとしてメタルソーを取り付けたマシニングセンターによる切削加工、又はレーザ加工機又はワイヤ放電加工機による除去加工で形成されたものであることを特徴とするビーズ法発泡合成樹脂成形用金型。
【請求項２】
前記スリット状の蒸気孔位置において、前記金型の前記成形空間と反対側の面に、前記冷却を行う冷却水が滞留する窪みが無い請求項１記載のビーズ法発泡合成樹脂成形用金型。
【請求項３】
前記金型の取付けフランジ部及び/又は水が貯まっても自然に抜ける部位を除いて、前記スリット状の蒸気孔位置において、前記金型の前記成形空間と反対側の面に、前記冷却を行う冷却水が滞留する窪みが無い請求項１記載のビーズ法発泡合成樹脂成形用金型。
【請求項４】
前記スリット状の蒸気孔のうち、前記金型の取付けフランジ部に設けられたものが、外部に対して開放されている請求項１〜３の何れか１項に記載のビーズ法発泡合成樹脂成形用金型。
【請求項５】
前記スリット状の蒸気孔が、少なくとも前記金型の曲面状部分に設けられている請求項１〜３の何れか１項に記載のビーズ法発泡合成樹脂成形用金型。
【請求項６】
前記スリット状の蒸気孔が、前記金型の表面形状変化部分に沿って設けられている請求項１〜３の何れか１項に記載のビーズ法発泡合成樹脂成形用金型。
【請求項７】
前記金型の側面に配置される前記スリット状の蒸気孔が、前記金型の開閉方向に沿って設けられている請求項１記載のビーズ法発泡合成樹脂成形用金型。
【請求項８】
前記金型の蒸気孔開口率に関し、前記金型の原料充填口から遠い、前記成形品の先端部を形成する部位の蒸気孔開口率を大きくし、かつ、前記成形品の先端部を形成する部位以外の蒸気孔開口率を小さくしてなる請求項１〜７の何れか１項に記載のビーズ法発泡合成樹脂成形用金型。
【請求項９】
前記成形品の先端部を形成する部位の蒸気孔開口率と前記先端部を形成する部位以外の蒸気孔開口率との比が、３：１〜１０：１の範囲である請求項８記載のビーズ法発泡合成樹脂成形用金型。
【請求項１０】
前記金型が、削り出し及び／又は鋳造で部品を作った後にそれらを組み立てて形成されたものである請求項１〜９の何れか１項に記載のビーズ法発泡合成樹脂成形用金型。
【請求項１１】
前記スリット状の蒸気孔の幅が、０．１ｍｍ〜０．７ｍｍの範囲である請求項１〜１０の何れか１項に記載のビーズ法発泡合成樹脂成形用金型。
【請求項１２】
前記スリット状の蒸気孔一つ当たりの長さが２０ｍｍ〜１００ｍｍの範囲である請求項１〜１１のいずれか１項に記載のビーズ法発泡合成樹脂成形用金型。
【請求項１３】
前記発泡合成樹脂が発泡ポリオレフィン系樹脂である請求項１〜１２のいずれか１項に記載のビーズ法発泡合成樹脂成形用金型。
【請求項１４】
前記発泡合成樹脂が発泡ポリスチレン系樹脂である請求項１〜１２のいずれか１項に記載のビーズ法発泡合成樹脂成形用金型。
【請求項１５】
請求項１〜１４の何れか１項に記載のビーズ法発泡合成樹脂成形用金型により形成される成形空間に熱可塑性樹脂の発泡ビーズを充填し、前記発泡ビーズを蒸気で加熱して融着させ、冷却及び乾燥することにより所要形状の発泡合成樹脂の成形品を製造するビーズ法発泡合成樹脂成形品の製造方法。
【発明の詳細な説明】
【技術分野】
【０００１】
本発明は、断熱容器、包装材等に使用されるビーズ法発泡合成樹脂を成形するための金型、及びそれを用いて発泡合成樹脂の成形品を製造するビーズ法発泡合成樹脂成形品の製造方法に関する。
【背景技術】
【０００２】
ビーズ法発泡合成樹脂成形は、コア型（凸型）及びキャビティ型（凹型）からなる一対の金型により形成される成形空間（キャビティ）に熱可塑性樹脂の発泡ビーズを充填し、前記発泡ビーズを蒸気で加熱して融着させ、冷却及び乾燥して所要形状の成形品を得るものである。
前記一対の金型であるビーズ法発泡合成樹脂成形用金型は、外部から成形空間内への蒸気の供給、及び成形空間内からの外部への蒸気の排出をするために、金型の内外に連通する蒸気孔が必要であるので、金型表面に直交する方向へ多数のベントホール（コアベント取付孔）を形成して、これらのベントホールに、例えば外径が１０ｍｍで全長（高さ）が６ｍｍのキャップ状で、多数のスリット又は小穴が形成されたコアベント（ベント金具）を、金型表面（成形面）側が面一となるように取り付けたものが一般的に使用される。
【０００３】
このようなビーズ法発泡合成樹脂成形用金型の構造は、例えば直径１０ｍｍの多数のベントホールを形成することにより強度低下が生じやすく、ベントホールにコアベントをハンマ等で打ち込むことにより金型が変形したり、金型が傷付くことがあるとともに、金型に多数のベントホールを形成する孔あけ作業、多数のベントホールにコアベントをハンマ等で打ち込む打込み作業、及び金型表面（成形面）を平滑にするための研磨作業に手間が掛かるため、製造コストが嵩むとともに、特に前記打込み作業の際に騒音を伴うため、作業環境の悪化を招いている。
その上、特に平面的な形状ではなく、肉厚が比較的厚く容量が大きい断熱容器等の成形品を成形する場合には、前記成形品の形状の成形空間を形成する一対の金型内に充填された容量が大きい発泡ビーズを加熱して融着させるために、成形空間内へ多量の蒸気を効率的に供給できるように蒸気孔開口率を高める必要があるので、ベントホール及びコアベントの数が増大するため、上記の問題が顕著になる。
その上さらに、成形品の角部（隅部）形状が曲面状である場合、曲面状部分である角Ｒ部（隅Ｒ部）を成形品に形成するように、金型表面（成形面）に曲面状部分である隅Ｒ部（角Ｒ部）を形成する必要がある。しかしながら、金型の曲面状部分である隅Ｒ部（角Ｒ部）にベントホールを形成してコアベントを打ち込んだ場合、コアベントの端面が平面状であることから、金型の隅Ｒ部（角Ｒ部）が面一にならないため、金型の曲面状部分である隅Ｒ部（角Ｒ部）にはコアベントを配置できない。
【０００４】
また、特許文献１のように、ビーズ法発泡合成樹脂成形用金型に形成するベントホール２，２，…の内径を、ベント金具３，３，…の外径よりも僅かに大きくするとともに、接着剤を収容する周溝４，４，…をベント金具３に形成することにより、ベント金具３，３，…を、ハンマ等で打ち込むことなく、ベントホール２，２，…に手作業で挿入し、ベント金具３，３，…外周に塗布した耐熱性接着剤により固定するものがある。
さらに、特許文献２のように、通常のパンチング加工によって円形の蒸気穴２２，２２，…及び２３，２３，…が穿設された一対の金型（凹部５及び凸部６）のキャビティ側の面に、適当な厚さの金属板３３，３３を接合し、これらの金属板３３，３３に、切削加工又はエッチング処理を用いて、蒸気穴２２，２２，…及び２３，２３，…に連通する細溝状の、格子状、放射状、同心円状、千鳥状、又はスパイラル状等の蒸気スリット３０，３０，…及び３１，３１，…を形成するものがある。
【先行技術文献】
【特許文献】
【０００５】
【特許文献１】特開平１−３０１３１４号公報
【特許文献２】特開２００４−２３０５９０号公報
【発明の概要】
【発明が解決しようとする課題】
【０００６】
特許文献１のようなビーズ法発泡合成樹脂成形用金型の構造によれば、ベント金具３，３，…を打ち込むことなくベントホール２，２，…に取り付けるので、金型の変形防止による精度向上が図れるとともに、ハンマ等による打込み作業が無いので、肉体労働の負荷の軽減、及び騒音抑制による作業環境の改善が図れる。
しかしながら、周溝４，４，…を形成した特殊形状のベント金具３，３，…を多数使用する必要があるため、その分の製造コストが増大する。
その上、前記打込み作業が無い反面、多数のベント金具３，３，…の周溝に接着剤を塗布する作業を行う必要があるので、その分の手間が掛かるとともに、接着剤が硬化するまでに時間が掛かる。
その上さらに、接着強度の確保及びベント金具３，３，…の挿入作業の作業性を考慮して、ベントホール２とベント金具３とのクリアランスが０．０５ｍｍ〜０．１ｍｍの範囲になるようにベントホール２，２，…を形成する孔あけ加工を行う必要があるので、前記孔あけ加工のコストが増大する。
仮にこれらの課題が解決されたとしても、多数のベントホールを形成することによる強度低下という課題は避けられない。
【０００７】
また、特許文献２のようなビーズ法発泡合成樹脂成形用金型の構造によれば、多数のスリット又は小穴が形成されたコアベントを用いず、格子状等の０．２〜０．４ｍｍの細溝状の蒸気スリット３０，３０，…及び３１，３１，…から蒸気を供給・排出するので、成形品の表面に形成される蒸気スリット痕が目立たないため、高級な印象を与える意匠面を有する成形品を成形できる。
しかしながら、金属板３３，３３に形成する蒸気スリット３０，３０，…及び３１，３１，…は格子状等に形成されるので、蒸気スリット３０，３０，…及び３１，３１，…を形成した後の金属板３３，３３は一体ではなくなることから、蒸気スリット３０，３０，…及び３１，３１，…を形成した後の金属板３３，３３を凹部５及び凸部６により保持するため、金属板３３，３３を凹部５及び凸部６に接合した後に、金属板３３，３３に蒸気スリット３０，３０，…及び３１，３１，…を形成する必要がある。
その上、凹部５及び凸部６から金属板３３，３３の蒸気スリット３０，３０，…及び３１，３１，…へ蒸気を通すために、凹部５及び凸部６には、多数の円形の蒸気孔２２，２２，…及び２３，２３，…を形成する必要がある。
よって、金型の凹部５及び凸部６への円形の蒸気孔２２，２２，…及び２３，２３，…の孔あけ加工、凹部５への金属板３３の接合及び凸部６への金属板３３の接合、並びに凹部５及び凸部６に接合された金属板３３，３３に格子状等の蒸気スリット３０，３０，…及び３１，３１，…を形成する加工を行う必要があるため、金型の製造コストが増大する。
【０００８】
さらに、金型のベントホールにコアベントを打ち込んで形成される従来の一般的なビーズ法発泡合成樹脂成形用金型、及び特許文献１のビーズ法発泡合成樹脂成形用金型においては、例えば全長（高さ）が６ｍｍのコアベントを装着する都合上、金型の肉厚を比較的厚くする必要があるので、金型の熱容量が大きくなるため加熱冷却に時間が掛かるとともに、金型の重量が大きくなる。
さらにまた、前記従来の一般的なビーズ法発泡合成樹脂成形用金型、並びに特許文献１及び２のビーズ法発泡合成樹脂成形用金型の何れにおいても、金型表面（成形面）と反対側の面に多数の窪みがある形状であるので（例えば、特許文献１の図面、特許文献２の図２（ｂ）参照）、これらの窪み（例えば、特許文献２では蒸気穴２２，２２，…及び２３，２３，…）に冷却工程で散水された冷却水が滞留する。
ここで、冷却工程では、製品を乾燥する乾燥工程も同時に行われるため、前記窪みに冷却水が滞留していると、乾燥工程に多くの時間が掛かることになり、このような冷却水の滞留は、金型の過冷却の問題も含めて、成形サイクルの長時間化の主因となっている。なお、現在の発泡成形においては、冷却・乾燥工程の時間短縮を目的として、真空冷却乾燥あるいは減圧冷却乾燥を行っているが、これらの方法を採用してもなお、前記冷却水の滞留が前記時間短縮実現の障害となっている。
【０００９】
そこで本発明が前述の状況に鑑み、解決しようとするところは、金型の製造コストの低減、金型の加熱冷却時間の短縮及び軽量化、成形品の表面性状の美麗化、並びに冷却・乾燥工程の時間短縮が可能なビーズ法発泡合成樹脂成形用金型を提供する点にある。
【課題を解決するための手段】
【００１０】
本発明者は上記課題を解決するために鋭意研究を重ねた結果、本発明を完成するに至った。
【００１１】
すなわち、本発明の要旨は以下の通りである。
〔１〕コア型及びキャビティ型からなる一対の金型により形成される成形空間に熱可塑性樹脂の発泡ビーズを充填し、前記発泡ビーズを蒸気で加熱して融着させ、冷却及び乾燥して所要形状の発泡合成樹脂の成形品を得るビーズ法発泡合成樹脂成形に用いる前記金型であって、
削り出し及び／又は鋳造により形成された立体形状の前記金型の所要箇所に、前記金型の内外に連通して前記蒸気を通すための、前記金型自体に直接形成したスリット状の蒸気孔を有することを特徴とするビーズ法発泡合成樹脂成形用金型。
〔２〕前記スリット状の蒸気孔位置において、前記金型の前記成形空間と反対側の面に、前記冷却を行う冷却水が滞留する窪みが無い前記〔１〕記載のビーズ法発泡合成樹脂成形用金型。
〔３〕前記金型の取付けフランジ部及び/又は水が貯まっても自然に抜ける部位を除いて、前記スリット状の蒸気孔位置において、前記金型の前記成形空間と反対側の面に、前記冷却を行う冷却水が滞留する窪みが無い前記〔１〕記載のビーズ法発泡合成樹脂成形用金型。
〔４〕前記スリット状の蒸気孔のうち、前記金型の取付けフランジ部に設けられたものが、外部に対して開放されている前記〔１〕〜〔３〕の何れかに記載のビーズ法発泡合成樹脂成形用金型。
〔５〕前記スリット状の蒸気孔が、少なくとも前記金型の曲面状部分に設けられている前記〔１〕〜〔３〕の何れかに記載のビーズ法発泡合成樹脂成形用金型。
〔６〕前記スリット状の蒸気孔が、前記金型の表面形状変化部分に沿って設けられている前記〔１〕〜〔３〕の何れかに記載のビーズ法発泡合成樹脂成形用金型。
〔７〕前記金型の側面に配置される前記スリット状の蒸気孔が、前記金型の開閉方向に沿って設けられている前記〔１〕記載のビーズ法発泡合成樹脂成形用金型。
〔８〕前記金型の蒸気孔開口率に関し、前記金型の原料充填口から遠い、前記成形品の先端部を形成する部位の蒸気孔開口率を大きくし、かつ、前記成形品の先端部を形成する部位以外の蒸気孔開口率を小さくしてなる前記〔１〕〜〔７〕の何れかに記載のビーズ法発泡合成樹脂成形用金型。
〔９〕前記成形品の先端部を形成する部位の蒸気孔開口率と前記先端部を形成する部位以外の蒸気孔開口率との比が、３：１〜１０：１の範囲である前記〔８〕記載のビーズ法発泡合成樹脂成形用金型。
〔１０〕前記金型が、削り出し及び／又は鋳造で部品を作った後にそれらを組み立てて形成されたものである前記〔１〕〜〔９〕の何れかに記載のビーズ法発泡合成樹脂成形用金型。
〔１１〕前記スリット状の蒸気孔が、横型マシニングセンターの主軸に取り付けたメタルソーより形成されたものである前記〔１〕〜〔１０〕の何れかに記載のビーズ法発泡合成樹脂成形用金型。
〔１２〕前記スリット状の蒸気孔の幅が、０．１ｍｍ〜０．７ｍｍの範囲、より好ましくは０．３ｍｍ〜０．５ｍｍの範囲である前記〔１〕〜〔１１〕の何れかに記載のビーズ法発泡合成樹脂成形用金型。
〔１３〕前記スリット状の蒸気孔一つ当たりの長さが２０ｍｍ〜１００ｍｍの範囲である前記〔１〕〜〔１２〕の何れかに記載のビーズ法発泡合成樹脂成形用金型。
〔１４〕前記発泡合成樹脂が発泡ポリオレフィン系樹脂である前記〔１〕〜〔１３〕の何れかに記載のビーズ法発泡合成樹脂成形用金型。
〔１５〕前記発泡合成樹脂が発泡ポリスチレン系樹脂である前記〔１〕〜〔１３〕の何れかに記載のビーズ法発泡合成樹脂成形用金型。
〔１６〕前記〔１〕〜〔１５〕の何れかに記載のビーズ法発泡合成樹脂成形用金型により形成される成形空間に熱可塑性樹脂の発泡ビーズを充填し、前記発泡ビーズを蒸気で加熱して融着させ、冷却及び乾燥することにより所要形状の発泡合成樹脂の成形品を製造するビーズ法発泡合成樹脂成形品の製造方法。
【発明の効果】
【００１２】
本発明に係るビーズ法発泡合成樹脂成形用金型、及びビーズ法発泡合成樹脂成形品の製造方法によれば、主に以下のような顕著な作用効果を奏する。
（１）金型の蒸気孔が切削加工等によりスリット状に形成されているので、多数のベントホールにコアベントを打ち込む打込み作業が不要になるため、前記打込み作業に基づく金型の変形や損傷がなくなるとともに、前記打込み作業に伴う金型の変形や騒音がなくなる。
（２）金型の蒸気孔が切削加工等によりスリット状に形成されているので、金型に多数のベントホールを形成する孔あけ作業が不要であるため強度の低下が生じ難い。また、前記コアベントの打込み作業、及び金型表面（成形面）を平滑にするための研磨作業が不要になるため、金型の製造コストを低減できる。
（３）蒸気孔がスリット状であるので、成形品表面の蒸気孔の痕が目立たないため、表面性状が美麗な成形品を成形できるとともに、金型の肉厚を薄くできることから、金型の熱容量が小さくなるため加熱冷却時間を短縮できるともに、金型の重量を小さくできる。
（４）前記スリット状の蒸気孔位置において、金型の成形空間と反対側の面に、冷却工程で散水された冷却水が滞留する窪みが無いか、あるいは、金型の取付けフランジ部及び/又は水が貯まっても自然に抜ける部位を除いて、前記スリット状の蒸気孔位置において、金型の成形空間と反対側の面に、冷却工程で散水された冷却水が滞留する窪みが無いので、乾燥工程に掛かる時間を短縮できる。
（５）蒸気孔を金型の所要箇所に切削加工等によりスリット状に形成するので、成形空間内へ多量の蒸気を効率的に供給できるように蒸気孔開口率を高める必要がある場合においても、スリット状蒸気孔の長さ及び幅並びに隣接する前記蒸気孔の間隔の少なくとも一つを変更することにより、蒸気孔開口率を容易に高めることができる。
【図面の簡単な説明】
【００１３】
【図１】本発明の実施の形態に係るビーズ法発泡合成樹脂成形用金型の斜視図であり、（ａ）はコア型、（ｂ）はキャビティ型を示している。
【図２】ビーズ法発泡合成樹脂成形用金型の所要箇所への切削加工によるスリット状蒸気孔の形成方法を示す縦断面図であり、（ａ）はメタルソーにより加工を行っている状態、（ｂ）は加工後にメタルソーを金型から離間させた状態を示している。
【図３】ビーズ法発泡合成樹脂成形用金型に形成されたスリット状蒸気孔の例を示す要部拡大正面図である。
【図４】従来のビーズ法発泡合成樹脂成形用金型に形成されたベントホール及びベントホールに打ち込まれたコアベントの例を示す要部拡大正面図である。
【図５】コア型及びキャビティ型の対向面において、スリット状蒸気孔の位置をずらした例を示す要部拡大正面図である。
【図６】金型の取付けフランジ部にスリット状蒸気孔を設けた例を示す、（ａ）は斜視図、（ｂ）は部分断面斜視図である。
【図７】球面状の金型の曲面状部分である球面にスリット状蒸気孔を設けた例を示す端面図である。
【図８】球面状の金型の曲面状部分である球面にベントホール及びコアベントによる蒸気孔を設けた例を示す端面図である。
【図９】（ａ）は金型の表面形状変化部分（底面凸条部の側縁部）に沿ってスリット状蒸気孔を設けた例を示す斜視図、（ｂ）は要部拡大部分断面斜視図である。
【図１０】（ａ）は金型の表面形状変化部分（側面凸条部の側縁部）に沿ってスリット状蒸気孔を設けた例を示す斜視図、（ｂ）は要部拡大部分断面斜視図である。
【図１１】（ａ）は金型の表面形状変化部分（底面溝部の側縁部）に沿ってスリット状蒸気孔を設けた例を示す斜視図、（ｂ）は要部拡大部分断面斜視図である。
【発明を実施するための形態】
【００１４】
次に本発明の実施の形態を添付図面に基づき詳細に説明するが、本発明は、添付図面に示された形態に限定されず特許請求の範囲に記載の要件を満たす実施形態の全てを含むものである。
【００１５】
本発明の実施の形態に係るビーズ法発泡合成樹脂成形用金型１は、図１（ａ）の斜視図に示すコア型（凸型）２、及び図１（ｂ）の斜視図に示すキャビティ型（凹型）３からなり、図示しない一般的な成形装置に取り付けて使用される。
ビーズ法発泡合成樹脂成形は、前記成形装置を用いて、コア型２及びキャビティ型３により形成される成形空間に、原料充填口５から熱可塑性樹脂の発泡ビーズを充填し、前記発泡ビーズを蒸気で加熱して融着させ、冷却及び乾燥した後に離型ピン用開口６から離型ピンを挿入して押し出すことにより、所要形状の発泡合成樹脂の成形品を得るものである。
なお、ここで金型に充填する発泡ビーズとは、発泡性ビーズを予備発泡して得られる予備発泡ビーズをも包含する概念である。
【００１６】
ビーズ法発泡合成樹脂成形に用いる発泡合成樹脂としては、例えば発泡ポリオレフィン系樹脂又は発泡ポリスチレン系樹脂を用いる。
前記発泡合成樹脂が発泡ポリオレフィン系樹脂であると、ビーズ法発泡合成樹脂成形用金型１を用いて、強度や耐熱性に優れるとともに耐油性及び耐薬品性も有している成形品を成形できる。
また、前記発泡合成樹脂が発泡ポリスチレン系樹脂であると、ビーズ法発泡合成樹脂成形用金型１を用いて、断熱性や衝撃吸収性に優れるともに軽量で低コストな成形品を成形できる。
【００１７】
図１に示すビーズ法発泡合成樹脂成形用金型１（コア型２及びキャビティ型３）は、例えばアルミニウム合金製であり、削り出し及び／又は鋳造により立体形状に形成されたものである。
本発明において、立体形状の金型を形成するについて、削り出し及び／又は鋳造というのは、削り出し単体の金型、部分的な削り出し部分を組み立ててなる金型、鋳造単体の金型、部分的な鋳造部分を組み立ててなる金型、削り出し部分と鋳造部分を組み立ててなる金型などを含んだ広い概念を意味している。
図１の例において、図１（ｂ）のキャビティ型３は、寸法精度を出すために、別体として形成した側面型３Ａ及び底面型３Ｂをボルトにより締結して一体化したものであり、図１（ａ）のコア型２は最初から一体に形成したものである。なお、コア型２を別体として形成した側面型及び底面型などを組み付けて一体化してもよいし、キャビティ型３を最初から一体のものとして形成してもよい。
また、コア型２及びキャビティ型３には、それらの所要箇所に、内外に連通して蒸気を通すための蒸気孔４，４，…がスリット状に形成される。
なお、スリット状蒸気孔４，４，…は、コア型２及びキャビティ型３の所要箇所の外面側及び／又は内面側に形成される。
ここで、コア型２及びキャビティ型３の側面に配置されるスリット状蒸気孔４，４，…は、金型の開閉方向に沿って設けられているので、成形品に引っ掛かり傷が出来にくい。
【００１８】
次に、図２の縦断面図を参照して、ビーズ法発泡合成樹脂成形用金型１（コア型２及びキャビティ型３）にスリット状蒸気孔４，４，…を形成する方法について説明する。
なお、本発明で言うスリット状蒸気孔は、金型自体に直接形成されるものであり、金型に形成したベントホールに打ち込まれるコアベント等において、その成形空間側表面等に予め形成されたスリット状蒸気孔等は含まない。
横型マシニングセンターの主軸にメタルソー７を取り付け、テーブルにコア型２又はキャビティ型３を固定した状態で、図２（ａ）のようにメタルソー７により切削加工を行い、加工終了後に図２（ｂ）のようにメタルソー７をコア型２又はキャビティ型３から離間させ、このような作業を繰り返すことにより、コア型２又はキャビティ型３の所要箇所に、スリット状蒸気孔４，４，…が形成される。
【００１９】
なお、蒸気孔４，４，…がスリット状であるので、ビーズ法発泡合成樹脂成形用金型１（コア型２及びキャビティ型３）の曲面状部分である角Ｒ部（隅Ｒ部）に蒸気孔４，４，…を形成しても前記角Ｒ部（隅Ｒ部）が面一になるため、図１に示すように曲面状部分Ｃである角Ｒ部（隅Ｒ部）にも蒸気孔４，４，…を形成できる。
このように、立体的な工作物の加工に適した横型マシニングセンターを用いて、コア型２又はキャビティ型３に対し、水平の主軸に取り付けたメタルソー７を回転させながら、メタルソー７の外周面の切れ刃によりスリット状蒸気孔４，４，…を効率的に加工できる。
このようなスリット状蒸気孔４，４，…の形成は、ツールとしてメタルソーを取り付けたマシニングセンターによる切削加工、特に水平の主軸にメタルソーを取り付けた横型マシニングセンターにより行うのが好ましいものであるが、レーザ加工機又はワイヤ放電加工機による除去加工により行うこともできる。
【００２０】
ここで、スリット状蒸気孔４の長さはメタルソー７の外径により定まり、スリット状蒸気孔４の幅はメタルソー７の刃厚により定まる。メタルソー７の最小刃厚は０．０２ｍｍ程度であり、刃厚が薄いメタルソー７を選定すると、スリット状蒸気孔４の幅Ｂ（図３参照）が微小になることから、成形品におけるスリット状蒸気孔４，４，…の痕が殆ど目立たなくなるので、より表面性状が美麗な成形品を成形できる。
しかしながら、刃厚が薄いメタルソー７を選定すると、成形品の表面性状の美麗性は高くなるが、開口率を確保するために多数の蒸気孔４，４，…を形成する必要が生じて生産性が低下する。
よって、メタルソー７の刃幅は、０．１ｍｍ〜０．７ｍｍの範囲、より好ましくは０．３ｍｍ〜０．５ｍｍの範囲にするのが好適である。
【００２１】
また、図１及び図２のように、スリット状蒸気孔４，４，…が形成されたコア型２又はキャビティ型３において、スリット状蒸気孔４，４，…の周りには窪みが無い。よって、従来の金型（例えば、特許文献１〜３参照）のように金型表面（成形面）と反対側の面に多数の窪みがある形状ではなく、コア型２及びキャビティ型３により形成される成形空間と反対側の面に冷却水が滞留する窪みが無い。
なお、図１及び図２のようなスリット状蒸気孔４，４，…が形成されたコア型２又はキャビティ型３において、取付けフランジ部Ｆ及び/又は水が貯まっても自然に抜ける部位を除いて、スリット状蒸気孔位置においては、コア型２及びキャビティ型３により形成される成形空間と反対側の面に冷却水が滞留する窪みが無い構造が形成できる。
【００２２】
次に、図３及び図４の要部拡大正面図を参照して、本発明におけるスリット状蒸気孔４，４，…の蒸気孔開口率等について説明する。
図４に示す１００ｍｍ四方の範囲に直径１０ｍｍのベントホール８，８，…が２５個形成され、これらのベントホール８，８，…にコアベント９，９，…が打ち込まれている従来のコア型２’又はキャビティ型３’と同等の蒸気孔開口率を、本発明におけるコア型２又はキャビティ型３に持たせる場合について検討する。
図３に示すように２１個のスリット状蒸気孔４，４，…を形成する場合、蒸気孔４の長さＡを２２ｍｍ、蒸気孔４の幅Ｂを０．３ｍｍ、隣接する蒸気孔４，４の間隔Ｄを１５ｍｍにすると、図４のコアベント９，９，…による蒸気孔開口率と同等になる。
すなわち、蒸気孔４の長さＡ、蒸気孔４の幅Ｂ、及び隣接する蒸気孔４，４の間隔Ｄの少なくとも一つを変更することにより蒸気孔開口率を容易に変更できるので、成形空間内へ多量の蒸気を効率的に供給できるように蒸気孔開口率を高める必要がある場合においても、蒸気孔開口率を容易に高めることができる。
【００２３】
ここで、蒸気孔４，４の間隔Ｄは、１０ｍｍ〜５０ｍｍの範囲であるのが好ましく、さらに好ましくは１５ｍｍ〜３０ｍｍの範囲である。蒸気孔４，４の間隔Ｄは、等間隔であっても良く、不等間隔であっても良い。
また、前記メタルソー７の刃幅についての検討のとおり、成形品の表面性状の美麗性及び生産性を考慮すると、スリット状蒸気孔４の幅Ｂの範囲は、０．１ｍｍ〜０．７ｍｍ、より好ましくは０．３ｍｍ〜０．５ｍｍである。
さらに、スリット状蒸気孔４の長さＡは、２０ｍｍ〜１００ｍｍの範囲にすることが好ましく、さらに好ましくは３０ｍｍ〜７０ｍｍの範囲である。
スリット状蒸気孔４の長さＡを２０ｍｍ〜１００ｍｍの範囲、さらに好ましくは３０ｍｍ〜７０ｍｍの範囲にすることにより、長さＡが長過ぎることによる金型の強度低下を抑制しながら、スリット状蒸気孔４，４，…の痕を目立ちにくくして表面性状が美麗な成形品を成形できるとともに、所要蒸気孔開口率に対するスリット状蒸気孔４，４，…の数を少なくできる。
よって、スリット状蒸気孔４，４，…を形成する加工時間を短縮できるため、金型の製造コストを低減できる。
ここで、スリット状蒸気孔４，４，…は、例えば同一長さの蒸気孔４，４，…を多数形成する場合、蒸気孔４の長手方向に直交する面内方向（図３の幅Ｄの方向）に沿って、図３のように蒸気孔４，４，…の端部を揃えるように平行に配置してもよいし、蒸気孔４，４，…の端部を一つおきにずらして千鳥状に配置してもよい。同じ蒸気孔開口率で金型の強度を高めるためには、スリット状蒸気孔４，４，…を千鳥状に配置する方が好ましい。
【００２４】
なお、前記のとおり、スリット状蒸気孔４の幅Ｂが小さければ小さいほど、スリット状蒸気孔の痕を目立ちにくくして表面性状が美麗な成形品を成形できるが、蒸気孔４の幅Ｂが小さいと、所要蒸気孔開口率にするために、蒸気孔４の長さＡを長くしたり、間隔Ｄを狭めて蒸気孔４の数を増やす必要があるため、蒸気孔４の長さＡ、蒸気孔４の幅Ｂ、及び隣接する蒸気孔４，４の間隔Ｄは、成形品の表面性状とともに、蒸気孔４，４，…を形成するための加工時間を考慮して決定される。
本発明のスリット状蒸気孔について重要なことは、設計の自由度が高いので、成形品の形状や、金型の形状に応じて良好な加熱や融着が得られるように適宜設計できることである。
【００２５】
図４のようにベントホール８，８，…にコアベント９，９，…を打ち込む構造のコア型２’及びキャビティ型３’において、コアベント９の高さは通常６ｍｍ以上であり、これよりも高さの低いコアベントは特注品となるので高価となる。したがって、このような高さの低い特注品のコアベントを使用することは、コストが重視される金型の製作には極めて不利となってしまう。
よって、通常の金型の厚みは、高さが６ｍｍ以上あるコアベントを打ち込む際の負荷に耐えるとともに、金型に不定形な曲がり変形等が生じないように、９ｍｍ〜１３ｍｍである。
それに対して、本発明のスリット状蒸気孔４，４，…を採用すれば、前記ベントホール８，８，…にコアベント９，９，…を打ち込む構造の金型のような前記厚みの制約が無くなるので、コア型２及びキャビティ型３の厚みを、発泡ポリスチレン系樹脂の場合は、３ｍｍ〜８ｍｍ、より好ましくは５ｍｍ〜７ｍｍ程度にすることができる。
よって、薄肉化により大幅な軽量化を図ることができるとともに、成形時における金型の加熱・冷却により過剰に消費される蒸気の使用量を削減できることから、省エネ効果が大きくなるので、成形費用の大幅な削減が可能となる。また、発泡ポリオレフィン系樹脂の場合の金型の厚みは、成形圧が高いので、発泡ポリスチレン系樹脂の場合の１．２倍〜１．３倍程度に厚くするのが好ましい。
【００２６】
また、図５の要部拡大正面図に示すように、コア型２及びキャビティ型３の対向面において、スリット状蒸気孔４，４，…の位置をずらすようにこれらのスリット状蒸気孔４，４，…を形成するのがより好ましい実施態様である。
このようにコア型２及びキャビティ型３のスリット状蒸気孔４，４，…をずらして形成することにより、蒸気が成形空間を通過する際の通過距離が長くなることから成形空間内の発泡ビーズを加熱溶融しやすくなるので、質の良い成形品が得られる。
図５のようにコア型２及びキャビティ型３双方のスリット状蒸気孔４，４，…が同じピッチである場合には、例えば、１／２ピッチずらしてスリット状蒸気孔４，４，…を形成すればよい。
【００２７】
スリット状蒸気孔４，４，…の間隔は、原料充填口（例えば、図１（ｂ）の符号５参照）から遠いほど密（蒸気孔開口率を大）に、原料充填口に近いほど疎（蒸気孔開口率を小）にすることにより、原料の充填が良好となるので好ましい。すなわち、ビーズ法発泡合成樹脂成形用金型の蒸気孔開口率に関し、前記金型の原料充填口から遠い、発泡合成樹脂の成形品の先端部を形成する部位、特に薄肉先端部を形成する部位の蒸気孔開口率を大きくし、かつ、前記成形品の先端部を形成する部位以外の蒸気孔開口率を小さくしてなるのが好ましい。
ここで、前記成形品の先端部を形成する部位の蒸気孔開口率と前記先端部以外を形成する部位の蒸気孔開口率との比を、３：１〜１０：１、好ましくは５：１〜７：１の範囲にするのがよい。
このようにすることにより、発泡合成樹脂の成形品における、ビーズ法発泡合成樹脂成形用金型の原料充填口から遠い、発泡合成樹脂の成形品の先端部、特に薄肉先端部であっても、発泡ビーズを均一に充填できるとともに、良好な品質の成形品を短い成形サイクルで得ることができる。
【００２８】
本発明のスリット状蒸気孔は、従来のコアベントとは異なり、金型の平面部分だけでなく、曲面状部分（例えば角Ｒ部や隅Ｒ部）にも形成させることが容易である。よって、成形品の表面状態をより美麗化するためには、成形品の曲面状部分にスリット状の蒸気孔を密に集中させるのが好ましい。それにより、平面部のスリット状の蒸気孔痕が目立たなくなり、人の目に目立ちにくい曲面状部分にスリット状の蒸気孔痕を配置することで成形時の加熱蒸気の供給を確保しながら、成形品の美麗化が良好に達成される。特に、キャビティ型の隅Ｒ部にスリット状の蒸気孔痕を配置するのが最も好ましい。
また、本発明のスリット状蒸気孔は、Ｒ部以外の凹凸部あるいはリブ部などの先端、及び／又は根元等の様々な形状部分に設けることができる。
【００２９】
次に、スリット状蒸気孔４，４，…を形成する箇所の変形例について説明する。
図６（ａ）の斜視図、及び図６（ｂ）の部分断面斜視図は、金型のフランジ部Ｆに形成したスリット状蒸気孔４，４，…が、外部に対して開放されている例を示している。
ここで、図４の要部拡大正面図のようにベントホール８，８，…にコアベント９，９，…を打ち込む構造のコア型２’及びキャビティ型３’においては、ベントホール８内の個々の蒸気孔の両端は、コアベント９の壁面、あるいはベントホール８が形成された金型の壁面により囲まれているため、必ず閉じた形状になる。
それに対して、図６のように金型のフランジ部Ｆに形成されたスリット状蒸気孔４，４，…は、閉じた形状ではなく、外部に開放した形状（外周縁までスリットが入った形状）であるので、蒸気孔の設計の自由度が高まるとともに、蒸気孔開口率を大きくすることができる。
【００３０】
図７の端面図は、球面状の金型の曲面状部分Ｃである球面にスリット状蒸気孔４，４，…を設けた例を示している。
ここで、図８の端面図のようにベントホール８，８，…にコアベント９，９，…を打ち込む構造の球面状の金型においては、ベントホール８，８，…へのコアベント９，９，…の適正な打ち込みが困難である。その上、コアベント９，９，…の端面が平面状であることから、成形空間側の球面におけるコアベント９，９，…の箇所には円形の平面部が形成されてしまうので、成形品に滑らかな球面が形成されない。
それに対して、図７に示す曲面状部分Ｃである球面へのスリット状蒸気孔４，４，…の形成は、ツールとしてメタルソーを取り付けたマシニングセンターによる切削加工等により比較的簡単に行うことができる。
また、図７のように球面に形成されたスリット状蒸気孔４，４，…は、幅が狭いので（例えば０．１ｍｍ〜０．７ｍｍ）、成形品に比較的滑らかな球面が形成されるとともに、成形品における蒸気孔４，４，…の痕が目立たない。
【００３１】
図９（ａ）の斜視図、及び図９（ｂ）の要部拡大部分断面斜視図、図１０（ａ）の斜視図、及び図１０（ｂ）の要部拡大部分断面斜視図、並びに図１１（ａ）の斜視図、及び図１１（ｂ）の要部拡大部分断面斜視図は、金型の表面形状変化部分Ｅに沿ってスリット状蒸気孔４，４，…を設けた例を示している。
ここで、図９の例は、コア型２の表面形状変化部分Ｅである底面凸条部Ｇの側縁部に沿って、図１０の例は、コア型２の表面形状変化部分Ｅである側面凸条部Ｈの側縁部に沿って、図１１の例は、コア型２の表面形状変化部分Ｅである底面溝部Ｉの側縁部に沿ってスリット状蒸気孔４，４，…形成している。
これらに例示されるような凹凸部やリブ部の側縁部等である金型の表面形状変化部分にスリット状蒸気孔４，４，…を形成することにより、成形品のスリット状蒸気孔４，４，…の痕が目立たないので、凹凸部やリブ部により形成される成形品に付された模様による意匠性を損ねることがない。
【００３２】
以上のとおり、本発明のビーズ法発泡合成樹脂成形用金型１では、ベントホールにコアベントを打ち込む構造の金型では形成することができなかった箇所に、スリット状蒸気孔を形成できる。
【００３３】
また、本発明のビーズ法発泡合成樹脂成形用金型１（コア型２及びキャビティ型３）の構成によれば、金型１の蒸気孔４，４，…が切削加工等によりスリット状に形成されているので、金型のベントホールにコアベントを打ち込んで形成される従来の一般的なビーズ法発泡合成樹脂成形用金型のように、多数のベントホールにコアベントを打ち込む打込み作業が不要になるため、前記打込み作業に基づく金型の変形や損傷がなくなるとともに、前記打込み作業に伴う騒音がなくなる。
その上、金型に多数のベントホールを形成する孔あけ作業、前記打込み作業、及び金型表面（成形面）を平滑にするための研磨作業が不要になるため、金型の製造コストを低減できる。
【００３４】
さらに、特許文献１のように、ベントホールの内径をベント金具の外径よりも僅かに大きくするとともに、ベント金具に接着剤を収容する周溝を形成し、ベント金具をベントホールに手作業で挿入して接着するものに対して、金型１の蒸気孔４，４，…が切削加工等によりスリット状に形成されているので、周溝を形成した特殊形状のベント金具の使用は不必要であり、前記ベント金具とのクリアランスが０．０５ｍｍ〜０．１ｍｍの範囲になるようにベントホールを形成する孔あけ加工も不要になるとともに、前記ベント金具の周溝への接着剤の塗布作業が不要であるため、金型の製造コストを低減できる。
さらにまた、特許文献２のように、通常のパンチング加工によって蒸気穴が穿設された一対の金型のキャビティ側の面に金属板を接合し、金属板に蒸気穴に連通する細溝状の蒸気スリットを形成するものに対して、金型１の蒸気孔４，４，…が切削加工等によりスリット状に形成されているので、多数の円形の蒸気孔が形成された金型に金属板を接合する必要がなく、金型に金属板を接合した後に金属板に蒸気スリットを形成する必要も無いことから、金型への円形の蒸気孔の孔あけ加工、金型への金属板の接合、並びに金型に接合された金属板への蒸気スリットの加工を行う必要が無いため、金型の製造コストを低減できる。
【００３５】
また、前記従来の一般的なビーズ法発泡合成樹脂成形用金型、及び特許文献1のビーズ法発泡合成樹脂成形用金型に対して、蒸気孔がスリット状であるので、成形品の表面に形成される蒸気孔の痕が目立たないため、成形品の表面性状の美麗化が図れる。
さらに、蒸気孔をスリット状にすることで、コアベントを必要としないので、金型へのベントホ−ルの穴明け作業が不要で、かつコアベントの打ち込みのために金型をたたくことがなく、金型を変形させる負荷がかからないことから、金型の肉厚を非常に薄くできる。よって、金型の熱容量が小さくなるため加熱冷却時間を短縮できるともに、金型の重量を小さくできる。
さらにまた、蒸気孔４，４，…がスリット状であるので、金型の曲面状部分に蒸気孔を形成しても金型の曲面状部分が面一になるため、金型の曲面状部分にも蒸気孔を形成できる。
【００３６】
また、前記従来の一般的なビーズ法発泡合成樹脂成形用金型、特許文献１及び２のビーズ法発泡合成樹脂成形用金型に対して、金型の成形空間と反対側の面に、冷却工程で散水された冷却水が滞留する窪みが無いか、あるいは、金型の取付けフランジ部及び/又は水が貯まっても自然に抜ける部位を除いて、金型の成形空間と反対側の面に、冷却工程で散水された冷却水が滞留する窪みが無いので、乾燥工程に掛かる時間を短縮できる。
さらに、前記従来の一般的なビーズ法発泡合成樹脂成形用金型、特許文献１及び２のビーズ法発泡合成樹脂成形用金型に対して、蒸気孔を金型の所要箇所に切削加工等によりスリット状に形成するので、成形空間内へ多量の蒸気を効率的に供給できるように蒸気孔開口率を高める必要がある場合においても、スリット状蒸気孔の長さ及び幅並びに隣接する前記蒸気孔の間隔の少なくとも一つを変更することにより、蒸気孔開口率を容易に高めることができる。
【符号の説明】
【００３７】
１  ビーズ法発泡合成樹脂成形用金型
２，２’  コア型
３，３’  キャビティ型
３Ａ  側面型
３Ｂ  底面型
４  スリット状の蒸気孔
５  原料充填口
６  離型ピン用開口
７  メタルソー
８  ベントホール
９  コアベント
Ａ  スリット状蒸気孔の長さ
Ｂ  スリット状蒸気孔の幅
Ｃ  曲面状部分
Ｄ  隣接する蒸気孔の間隔
Ｅ  表面形状変化部分
Ｆ  金型の取付けフランジ部
Ｇ  底面凸条部
Ｈ  側面凸条部
Ｉ  底面溝部
【図１】
2018020573.tif 000003
【図２】
2018020573.tif 000004
【図３】
2018020573.tif 000005
【図４】
2018020573.tif 000006
【図５】
2018020573.tif 000007
【図６】
2018020573.tif 000008
【図７】
2018020573.tif 000009
【図８】
2018020573.tif 000010
【図９】
2018020573.tif 000011
【図１０】
2018020573.tif 000012
【図１１】
2018020573.tif 000013